【手続補正書】
【提出日】平成26年8月25日(2014.8.25)
【手続補正１】
【補正対象書類名】明細書
【補正対象項目名】０００２
【補正方法】変更
【補正の内容】
【０００２】
白色顔料としての使用のために非常に一般的である無機酸化物は、二酸化チタンである。二酸化チタンは、硫酸法または塩素化法によって製造することができる。
【手続補正２】
【補正対象書類名】明細書
【補正対象項目名】００１７
【補正方法】変更
【補正の内容】
【００１７】
反対の記載がなければ、本明細書において使用されるように、ベース顔料または他の材料、例えば粒子もしくはコーティングの「上に形成される」、「上に堆積される」、および「上に沈殿される」は、ベース顔料または他の材料の上に（場合によって）直接または間接に形成、堆積、または沈殿されることを意味する。例えば、他に記載がなければ、無機酸化物ベース顔料上に形成される少なくとも1種の多孔性無機コーティングは、多孔性無機コーティングが、無機酸化物ベース顔料上に、または、無機酸化物ベース顔料上に直接または間接に形成される1つ以上のコーティング上に、直接形成されることを意味する。本明細書において、および添付の特許請求の範囲において使用されるように、「本質的に成る」とは、当該コーティングが、コーティングの基本的かつ新規な特徴に実質的に影響を及ぼす他の化合物もしくは成分を含まないことを意味する。
【手続補正３】
【補正対象書類名】明細書
【補正対象項目名】００１９
【補正方法】変更
【補正の内容】
【００１９】
本発明のコーティングされた無機酸化物顔料は、無機酸化物ベース顔料、ベース顔料上に形成される多孔性無機コーティング、およびベース顔料上に形成される高密度無機コーティングを含む。少なくとも1種の多孔性無機コーティングおよび少なくとも1種の高密度無機コーティングを含む限り、本発明のコーティングされた無機酸化物顔料は、追加の多孔性および/または高密度無機コーティングをなお含むことができる。多孔性無機コーティングおよび高密度無機コーティングがベース顔料上に形成される順序は変化し得る。例えば、多孔性無機コーティングをまずベース顔料上に形成することができ、その後、高密度無機コーティングを、多孔性無機コーティングの上でベース顔料上に形成することができる。あるいは、例えば、高密度無機コーティングをまずベース顔料上に形成することができ、その後、多孔性無機コーティングを高密度無機コーティングの上でベース顔料上に形成することができる。さらなる例として、２種の多孔性無機コーティングおよび１種の高密度無機コーティングを、その順序で、ベース顔料上に形成することができる。多孔性無機コーティングおよび高密度無機コーティングはそれぞれ本質的に、アルミナおよびシリカからなる群より選択される材料から成る。
【手続補正４】
【補正対象書類名】明細書
【補正対象項目名】００４８
【補正方法】変更
【補正の内容】
【００４８】
例えば、本質的にシリカから成る高密度コーティングをベース顔料粒子上に形成することができる。高密度コーティングが本質的にシリカから成るべきとき、このシリカコーティングは、約8〜約11、好ましくは約8〜約10、なおさらに好ましくは約9〜約10の範囲のpHでベース顔料粒子上に形成される。ベース顔料の重量に基づき約5〜約14重量％の範囲、好ましくは約5〜約10重量％の範囲、より好ましくは約5〜約7重量％の範囲の量で高密度シリカコーティングをベース顔料粒子上に形成させるのに十分な量のシリカ前駆体が添加される。
【手続補正５】
【補正対象書類名】明細書
【補正対象項目名】００６６
【補正方法】変更
【補正の内容】
【００６６】
図４は、ベース顔料粒子の外表面54上に堆積された高密度無機コーティング52を有する無機酸化物ベース顔料粒子50を説明する。多孔性無機コーティング56が、高密度無機コーティング52の上でベース顔料粒子50上に堆積される。高密度無機コーティング58が、多孔性無機コーティング56の上でベース顔料粒子50上に堆積される。最後に、多孔性無機コーティング60が、高密度無機コーティング58の上でベース顔料粒子50上に堆積される。
【手続補正６】
【補正対象書類名】明細書
【補正対象項目名】０１００
【補正方法】変更
【補正の内容】
【０１００】
上述の方法に従って測定された、コーティングされた顔料の特性は、下記に示される。
【表３】
2014511429.tif 000001
【手続補正７】
【補正対象書類名】明細書
【補正対象項目名】０１１１
【補正方法】変更
【補正の内容】
【０１１１】
［実施例４］
二酸化チタンベース顔料と、ベース顔料上に沈殿された多孔性アルミナコーティングと、多孔性アルミナコーティングの上でベース顔料上に沈殿された多孔性シリカコーティングと、多孔性シリカコーティングの上でベース顔料上に沈殿された高密度アルミナコーティングとを含有する、コーティングされた無機酸化物顔料を、本発明の方法に従って調製した。
【手続補正８】
【補正対象書類名】特許請求の範囲
【補正対象項目名】全文
【補正方法】変更
【補正の内容】
【特許請求の範囲】
【請求項１】
無機酸化物ベース顔料と、
ベース顔料上に形成される多孔性無機コーティングであって、前記多孔性無機コーティングがシリカおよびアルミナからなる群より選択される材料から本質的に成る、多孔性無機コーティングと、
ベース顔料上に形成される高密度無機コーティングであって、前記高密度無機コーティングがシリカおよびアルミナからなる群より選択される材料から本質的に成る、高密度無機コーティング
とを含む、コーティングされた無機酸化物顔料。
【請求項２】
前記無機酸化物ベース顔料が二酸化チタン顔料である、請求項１に記載のコーティングされた無機酸化物顔料。
【請求項３】
前記二酸化チタン顔料が、二酸化チタンを製造するための塩素化法により製造されるルチル二酸化チタン顔料である、請求項２に記載のコーティングされた無機酸化物顔料。
【請求項４】
前記多孔性無機コーティングおよび前記高密度無機コーティングが、水性スラリー中、４０℃〜９０℃の範囲の温度にてin situでベース顔料上に形成される、請求項１に記載のコーティングされた無機酸化物顔料。
【請求項５】
前記多孔性無機コーティングおよび前記高密度無機コーティングが、４０℃〜８０℃の範囲の温度にてベース顔料上に形成される、請求項４に記載のコーティングされた無機酸化物顔料。
【請求項６】
前記多孔性無機コーティングが本質的にアルミナから成り、８〜１１の範囲のｐHで、前記ベース顔料の重量に基づき２重量％〜１４重量％の範囲の量で、前記ベース顔料上に形成される、請求項４に記載のコーティングされた無機酸化物顔料。
【請求項７】
前記多孔性アルミナコーティングが、前記ベース顔料の重量に基づき２重量％〜１０重量％の範囲の量で、前記ベース顔料上に形成される、請求項６に記載のコーティングされた無機酸化物顔料。
【請求項８】
前記多孔性無機コーティングが本質的にシリカから成り、３〜７の範囲のｐHで、前記ベース顔料の重量に基づき５重量％〜１４重量％の範囲の量で、前記ベース顔料上に形成される、請求項４に記載のコーティングされた無機酸化物顔料。
【請求項９】
前記多孔性シリカコーティングが、前記ベース顔料の重量に基づき５重量％〜１０重量％の範囲の量で、前記ベース顔料上に形成される、請求項８に記載のコーティングされた無機酸化物顔料。
【請求項１０】
前記高密度無機コーティングが本質的にシリカから成り、８〜１１の範囲のｐHで、前記ベース顔料の重量に基づき５重量％〜１４重量％の範囲の量で、前記ベース顔料上に形成される、請求項４に記載のコーティングされた無機酸化物顔料。
【請求項１１】
前記高密度シリカコーティングが、前記ベース顔料の重量に基づき５重量％〜１０重量％の範囲の量で、前記ベース顔料上に形成される、請求項１０に記載のコーティングされた無機酸化物顔料。
【請求項１２】
前記高密度無機コーティングが本質的にアルミナから成り、４〜７の範囲のｐHで、前記ベース顔料の重量に基づき２重量％〜１４重量％の範囲の量で、前記ベース顔料上に形成される、請求項４に記載のコーティングされた無機酸化物顔料。
【請求項１３】
前記高密度無機コーティングが、前記ベース顔料の重量に基づき３重量％〜９重量％の範囲の量で、前記ベース顔料上に形成される、請求項１２に記載のコーティングされた無機酸化物顔料。
【請求項１４】
前記多孔性無機コーティングが本質的にアルミナから成り、８〜１１の範囲のｐHで、前記ベース顔料の重量に基づき２重量％〜１４重量％の範囲の量で、前記ベース顔料上に形成され、
前記高密度無機コーティングが本質的にシリカから成り、８〜１１の範囲のｐHで、前記ベース顔料の重量に基づき５重量％〜１４重量％の範囲の量で、前記ベース顔料上に形成される、
請求項４に記載のコーティングされた無機酸化物顔料。
【請求項１５】
前記コーティングされた無機酸化物顔料が、本質的にシリカから成る追加の多孔性無機コーティングであって、３〜７の範囲のｐHにて前記ベース顔料の重量に基づき５重量％〜１４重量％の範囲の量で前記ベース顔料上に形成される、追加の多孔性無機コーティングをさらに含み、
前記多孔性シリカコーティングが前記ベース顔料上に直接形成され、
前記高密度シリカコーティングが、前記多孔性シリカコーティングの上で前記ベース顔料上に形成され、
前記多孔性アルミナコーティングが、前記高密度シリカコーティングの上で前記ベース顔料上に形成される、
請求項１４に記載のコーティングされた無機酸化物顔料。
【請求項１６】
前記多孔性無機コーティングが本質的にシリカから成り、３〜７の範囲のｐHで、前記ベース顔料の重量に基づき５重量％〜１４重量％の範囲の量で、前記ベース顔料上に形成され、
前記高密度無機コーティングが本質的にアルミナから成り、４〜７の範囲のｐHで、前記ベース顔料の重量に基づき２重量％〜１４重量％の範囲の量で、前記ベース顔料上に形成される、
請求項４に記載のコーティングされた無機酸化物顔料。
【請求項１７】
前記コーティングされた無機酸化物顔料が、本質的にアルミナから成る追加の多孔性無機コーティングであって、８〜１１の範囲のｐHにて前記ベース顔料の重量に基づき２重量％〜１４重量％の範囲の量で前記ベース顔料上に形成される、追加の多孔性無機コーティングをさらに含み、
前記多孔性アルミナコーティングが前記ベース顔料上に直接形成され、
前記多孔性シリカコーティングが、前記多孔性アルミナコーティングの上で前記ベース顔料上に形成され、
前記高密度アルミナコーティングが、前記多孔性シリカコーティングの上で前記ベース顔料上に形成される、
請求項１６に記載のコーティングされた無機酸化物顔料。
【請求項１８】
前記コーティングされた無機酸化物顔料が、本質的にアルミナから成る追加の多孔性無機コーティングであって、８〜１１の範囲のｐHにて前記ベース顔料の重量に基づき２重量％〜１４重量％の範囲の量で前記ベース顔料上に形成される、追加の多孔性無機コーティングをさらに含み、
前記コーティングされた無機酸化物顔料が、本質的にアルミナから成る追加の高密度無機コーティングであって、４〜７の範囲のｐHにて前記ベース顔料の重量に基づき２重量％〜１４重量％の範囲の量で前記ベース顔料上に形成される、追加の高密度無機コーティングをさらに含み、
前記コーティングされた無機酸化物顔料が、本質的にシリカから成る追加の高密度無機コーティングであって、８〜１１の範囲のｐHにて前記ベース顔料の重量に基づき５重量％〜１４重量％の範囲の量で前記ベース顔料上に形成される、追加の高密度無機コーティングをさらに含み、
前記高密度アルミナコーティングのうちの一方が、前記ベース顔料上に直接形成され、前記多孔性シリカコーティングが、前記高密度アルミナコーティングの上で前記ベース顔料上に形成され、前記高密度アルミナコーティングのうちの他方が、前記多孔性シリカコーティングの上で前記ベース顔料上に形成され、前記高密度シリカコーティングが、前記高密度アルミナコーティングの上で前記ベース顔料上に形成され、前記多孔性アルミナコーティングが、前記高密度シリカコーティングの上で前記ベース顔料上に形成される、
請求項１６に記載のコーティングされた無機酸化物顔料。
【請求項１９】
前記多孔性無機コーティングおよび前記高密度無機コーティングが、前記ベース顔料の重量に基づいて２６重量％以下を構成する、請求項１に記載のコーティングされた無機酸化物顔料。
【請求項２０】
前記多孔性無機コーティングおよび前記高密度無機コーティングが、前記ベース顔料の重量に基づいて１５重量％〜１８重量％を構成する、請求項１９に記載のコーティングされた無機酸化物顔料。
【請求項２１】
二酸化チタンベース顔料と、
水性スラリー中、４０℃〜９０℃の範囲の温度にてin situでベース顔料上に形成され、かつ、シリカおよびアルミナからなる群より選択される材料から本質的に成る、多孔性無機コーティングであって、
前記多孔性無機コーティングが本質的にアルミナから成る場合には、前記多孔性無機コーティングは、８〜１１の範囲のｐHにて前記ベース顔料の重量に基づき２重量％〜１４重量％の範囲の量で前記ベース顔料上に形成され、
前記多孔性無機コーティングが本質的にシリカから成る場合には、前記多孔性無機コーティングは、３〜７の範囲のｐHにて前記ベース顔料の重量に基づき５重量％〜１４重量％の範囲の量で前記ベース顔料上に形成される、
多孔性無機コーティングと、
水性スラリー中、４０℃〜９０℃の範囲の温度にてin situでベース顔料上に形成され、かつ、シリカおよびアルミナからなる群より選択される材料から本質的に成る、高密度無機コーティングであって、
前記高密度無機コーティングが本質的にシリカから成る場合には、前記高密度無機コーティングは、８〜１１の範囲のｐHにて前記ベース顔料の重量に基づき５重量％〜１４重量％の範囲の量で前記ベース顔料上に形成され、
前記高密度無機コーティングが本質的にアルミナから成る場合には、前記高密度無機コーティングは、４〜７の範囲のｐHにて前記ベース顔料の重量に基づき２重量％〜１４重量％の範囲の量で前記ベース顔料上に形成される、
高密度無機コーティング
とを含む、コーティングされた無機酸化物顔料。
【請求項２２】
前記多孔性無機コーティングおよび前記高密度無機コーティングが、４０℃〜８０℃の範囲の温度にてベース顔料上に形成される、請求項２１に記載のコーティングされた無機酸化物顔料。
【請求項２３】
前記多孔性無機コーティングが本質的にアルミナから成り、前記高密度無機コーティングが本質的にシリカから成る、請求項２１に記載のコーティングされた無機酸化物顔料。
【請求項２４】
前記コーティングされた無機酸化物顔料が、本質的にシリカから成る追加の多孔性無機コーティングであって、３〜７の範囲のｐHにて前記ベース顔料の重量に基づき５重量％〜１４重量％の範囲の量で前記ベース顔料上に形成される、追加の多孔性無機コーティングをさらに含み、
前記多孔性シリカコーティングが前記ベース顔料上に直接形成され、
前記高密度シリカコーティングが、前記多孔性シリカコーティングの上で前記ベース顔料上に形成され、
前記多孔性アルミナコーティングが、前記高密度シリカコーティングの上で前記ベース顔料上に形成される、
請求項２３に記載のコーティングされた無機酸化物顔料。
【請求項２５】
前記多孔性無機コーティングが本質的にシリカから成り、前記高密度無機コーティングが本質的にアルミナから成る、請求項２１に記載のコーティングされた無機酸化物顔料。
【請求項２６】
前記コーティングされた無機酸化物顔料が、本質的にアルミナから成る追加の多孔性無機コーティングであって、８〜１１の範囲のｐHにて前記ベース顔料の重量に基づき２重量％〜１０重量％の範囲の量で前記ベース顔料上に形成される、追加の多孔性無機コーティングをさらに含み、
前記多孔性アルミナコーティングが前記ベース顔料上に直接形成され、
前記多孔性シリカコーティングが、前記多孔性アルミナコーティングの上で前記ベース顔料上に形成され、
前記高密度アルミナコーティングが、前記多孔性シリカコーティングの上で前記ベース顔料上に形成される、
請求項２５に記載のコーティングされた無機酸化物顔料。
【請求項２７】
前記コーティングされた無機酸化物顔料が、本質的にアルミナから成る追加の多孔性無機コーティングであって、８〜１１の範囲のｐHにて前記ベース顔料の重量に基づき２重量％〜１０重量％の範囲の量で前記ベース顔料上に形成される、追加の多孔性無機コーティングをさらに含み、
前記コーティングされた無機酸化物顔料が、本質的にアルミナから成る追加の高密度無機コーティングであって、４〜７の範囲のｐHにて前記ベース顔料の重量に基づき３重量％〜９重量％の範囲の量で前記ベース顔料上に形成される、追加の高密度無機コーティングをさらに含み、
前記コーティングされた無機酸化物顔料が、本質的にシリカから成る追加の高密度無機コーティングであって、８〜１１の範囲のｐHにて前記ベース顔料の重量に基づき５重量％〜１０重量％の範囲の量で前記ベース顔料上に形成される、追加の高密度無機コーティングをさらに含み、
前記高密度アルミナコーティングのうちの一方が、前記ベース顔料上に直接形成され、前記多孔性シリカコーティングが、前記高密度アルミナコーティングの上で前記ベース顔料上に形成され、前記高密度アルミナコーティングのうちの他方が、前記多孔性シリカコーティングの上で前記ベース顔料上に形成され、前記高密度シリカコーティングが、前記高密度アルミナコーティングの上で前記ベース顔料上に形成され、前記多孔性アルミナコーティングが、前記高密度シリカコーティングの上で前記ベース顔料上に形成される、
請求項２５に記載のコーティングされた無機酸化物顔料。
【請求項２８】
前記多孔性無機コーティングおよび前記高密度無機コーティングが、前記ベース顔料の重量に基づいて２６重量％以下を構成する、請求項２１に記載のコーティングされた無機酸化物顔料。
【請求項２９】
前記多孔性無機コーティングおよび前記高密度無機コーティングが、前記ベース顔料の重量に基づいて１５重量％〜１８重量％を構成する、請求項２８に記載のコーティングされた無機酸化物顔料。
【請求項３０】
a)無機酸化物ベース顔料を含む水性スラリーを形成するステップと；
b)水性スラリー中、in situで、少なくとも1種の多孔性無機コーティングを無機酸化物ベース顔料粒子上に形成するステップであって、前記多孔性無機コーティングはアルミナおよびシリカからなる群より選択される材料から本質的に成る、ステップと；
c)水性スラリー中、in situで、少なくとも1種の高密度無機コーティングを無機酸化物ベース顔料粒子上に形成するステップであって、前記高密度無機コーティングはアルミナおよびシリカからなる群より選択される材料から本質的に成る、ステップ
とを含む、コーティングされた無機酸化物顔料を製造する方法。
【請求項３１】
前記無機酸化物ベース顔料が二酸化チタン顔料である、請求項３０に記載の方法。
【請求項３２】
前記二酸化チタン顔料が、二酸化チタンを製造するための塩素化法により製造されるルチル二酸化チタン顔料である、請求項３１に記載の方法。
【請求項３３】
前記水性スラリーを粉砕して、前記スラリー中少なくとも50重量％のベース顔料粒子が0.7ミクロン未満の粒径を有するようにするステップをさらに含む、請求項３０に記載の方法。
【請求項３４】
前記多孔性無機コーティングおよび前記高密度無機コーティングが、４０℃〜９０℃の範囲の温度にてベース顔料上に形成される、請求項３０に記載の方法。
【請求項３５】
前記水性スラリーのpHを、前記多孔性無機コーティングを前記ベース顔料粒子上に沈殿させるのに十分な水準に調整し、かつ前記多孔性無機コーティングの必要な前駆体を前記水性スラリーに添加することによって、前記多孔性無機コーティングが前記ベース顔料粒子上に形成される、請求項３４に記載の方法。
【請求項３６】
前記水性スラリーの前記pHを、前記多孔性無機コーティングを前記ベース顔料上に沈殿させるのに十分な水準に調整した後であって、前記多孔性無機コーティングの必要な前駆体を前記水性スラリーに添加する前に、前記水性スラリーが、ベース顔料粒子上に前記多孔性無機コーティングを受け取るためにベース顔料粒子表面上に固定部位を形成させるのに十分な時間消化させられる、請求項３５に記載の方法。
【請求項３７】
前記多孔性無機コーティングが本質的にアルミナから成り、８〜１１の範囲のｐHで、前記ベース顔料の重量に基づき２重量％〜１４重量％の範囲の量で、前記ベース顔料上に形成される、請求項３５に記載の方法。
【請求項３８】
前記多孔性アルミナコーティングが、前記ベース顔料の重量に基づき２重量％〜１０重量％の範囲の量で、前記ベース顔料上に形成される、請求項３７に記載の方法。
【請求項３９】
前記多孔性無機コーティングが本質的にシリカから成り、３〜７の範囲のｐHで、前記ベース顔料の重量に基づき５重量％〜１４重量％の範囲の量で、前記ベース顔料上に形成される、請求項３５に記載の方法。
【請求項４０】
前記多孔性シリカコーティングが、前記ベース顔料の重量に基づき５重量％〜１０重量％の範囲の量で、前記ベース顔料上に形成される、請求項３９に記載の方法。
【請求項４１】
前記水性スラリーのpHを、前記高密度無機コーティングを前記ベース顔料粒子上に沈殿させるのに十分な水準に調整し、かつ前記高密度無機コーティングの必要な前駆体を前記水性スラリーに添加することによって、前記高密度無機コーティングが前記ベース顔料粒子上に形成される、請求項３４に記載の方法。
【請求項４２】
前記水性スラリーの前記pHを、前記高密度無機コーティングを前記ベース顔料上に沈殿させるのに十分な水準に調整した後であって、前記高密度無機コーティングの必要な前駆体を前記水性スラリーに添加する前に、前記水性スラリーが、ベース顔料粒子上に前記高密度無機コーティングを受け取るためにベース顔料粒子表面上に固定部位を形成させるのに十分な時間消化させられる、請求項４１に記載の方法。
【請求項４３】
前記高密度無機コーティングが本質的にシリカから成り、８〜１１の範囲のｐHで、前記ベース顔料の重量に基づき５重量％〜１４重量％の範囲の量で、前記ベース顔料上に形成される、請求項４１に記載の方法。
【請求項４４】
前記高密度シリカコーティングが、前記ベース顔料の重量に基づき５重量％〜１０重量％の範囲の量で、前記ベース顔料上に形成される、請求項４３に記載の方法。
【請求項４５】
前記高密度無機コーティングが本質的にアルミナから成り、４〜７の範囲のｐHで、前記ベース顔料の重量に基づき２重量％〜１４重量％の範囲の量で、前記ベース顔料上に形成される、請求項４１に記載の方法。
【請求項４６】
前記高密度無機コーティングが、前記ベース顔料の重量に基づき３重量％〜９重量％の範囲の量で、前記ベース顔料上に形成される、請求項４５に記載の方法。
【請求項４７】
前記多孔性無機コーティングが本質的にアルミナから成り、８〜１１の範囲のｐHで、前記ベース顔料の重量に基づき２重量％〜１４重量％の範囲の量で、前記ベース顔料上に形成され、
前記高密度無機コーティングが本質的にシリカから成り、８〜１１の範囲のｐHで、前記ベース顔料の重量に基づき５重量％〜１４重量％の範囲の量で、前記ベース顔料上に形成される、
請求項３４に記載の方法。
【請求項４８】
本質的にシリカから成る追加の多孔性無機コーティングであって、３〜７の範囲のｐHにて前記ベース顔料の重量に基づき５重量％〜１４重量％の範囲の量で前記ベース顔料上に形成される追加の多孔性無機コーティングを、前記水性スラリー中、in situで前記無機酸化物ベース顔料粒子上に形成するステップをさらに含み、
前記多孔性シリカコーティングが前記ベース顔料上に直接形成され、
前記高密度シリカコーティングが、前記多孔性シリカコーティングの上で前記ベース顔料上に形成され、
前記多孔性アルミナコーティングが、前記高密度シリカコーティングの上で前記ベース顔料上に形成される、
請求項４７に記載の方法。
【請求項４９】
前記多孔性無機コーティングが本質的にシリカから成り、３〜７の範囲のｐHで、前記ベース顔料の重量に基づき５重量％〜１４重量％の範囲の量で、前記ベース顔料上に形成され、
前記高密度無機コーティングが本質的にアルミナから成り、４〜７の範囲のｐHで、前記ベース顔料の重量に基づき２重量％〜１４重量％の範囲の量で、前記ベース顔料上に形成される、
請求項３４に記載の方法。
【請求項５０】
本質的にアルミナから成る追加の多孔性無機コーティングであって、８〜１１の範囲のｐHにて前記ベース顔料の重量に基づき２重量％〜１４重量％の範囲の量で前記ベース顔料上に形成される追加の多孔性無機コーティングを、前記水性スラリー中、in situで前記無機酸化物ベース顔料粒子上に形成するステップをさらに含み、
前記多孔性アルミナコーティングが前記ベース顔料上に直接形成され、
前記多孔性シリカコーティングが、前記多孔性アルミナコーティングの上で前記ベース顔料上に形成され、
前記高密度アルミナコーティングが、前記多孔性シリカコーティングの上で前記ベース顔料上に形成される、
請求項４９に記載の方法。
【請求項５１】
本質的にアルミナから成る追加の多孔性無機コーティングであって、８〜１１の範囲のｐHにて前記ベース顔料の重量に基づき２重量％〜１４重量％の範囲の量で前記ベース顔料上に形成される追加の多孔性無機コーティングを、前記水性スラリー中、in situで前記無機酸化物ベース顔料粒子上に形成するステップと、
本質的にアルミナから成る追加の高密度無機コーティングであって、４〜７の範囲のｐHにて前記ベース顔料の重量に基づき２重量％〜１４重量％の範囲の量で前記ベース顔料上に形成される追加の高密度無機コーティングを、前記水性スラリー中、in situで前記無機酸化物ベース顔料粒子上に形成するステップと、
本質的にシリカから成る追加の高密度無機コーティングであって、８〜１１の範囲のｐHにて前記ベース顔料の重量に基づき５重量％〜１４重量％の範囲の量で前記ベース顔料上に形成される追加の高密度無機コーティングを、前記水性スラリー中、in situで前記無機酸化物ベース顔料粒子上に形成するステップ
とをさらに含み、
前記高密度アルミナコーティングのうちの一方が、前記ベース顔料上に直接形成され、前記多孔性シリカコーティングが、前記高密度アルミナコーティングの上で前記ベース顔料上に形成され、前記高密度アルミナコーティングのうちの他方が、前記多孔性シリカコーティングの上で前記ベース顔料上に形成され、前記高密度シリカコーティングが、前記高密度アルミナコーティングの上で前記ベース顔料上に形成され、前記多孔性アルミナコーティングが、前記高密度シリカコーティングの上で前記ベース顔料上に形成される、
請求項４９に記載の方法。
【請求項５２】
前記多孔性無機コーティングおよび前記高密度無機コーティングが、前記ベース顔料の重量に基づいて２６重量％以下を構成する、請求項３０に記載の方法。
【請求項５３】
前記多孔性無機コーティングおよび前記高密度無機コーティングが、前記ベース顔料の重量に基づいて１５重量％〜１８重量％を構成する、請求項５２に記載の方法。
【請求項５４】
ベースポリマーと、
前記ベースポリマーと混合されるコーティングされた無機酸化物顔料
とを含むポリマー組成物であって、前記コーティングされた無機酸化物顔料が、
無機酸化物ベース顔料と、
前記ベース顔料上に形成される多孔性無機コーティングであって、前記多孔性無機コーティングがシリカおよびアルミナからなる群より選択される材料から本質的に成る、多孔性無機コーティングと、
前記ベース顔料上に形成される高密度無機コーティングであって、前記高密度無機コーティングがシリカおよびアルミナからなる群より選択される材料から本質的に成る、高密度無機コーティング
とを含む、
ポリマー組成物。
【請求項５５】
前記コーティングされた無機酸化物顔料が、前記ポリマー組成物の総重量に基づいて少なくとも１２重量％の量で、前記ポリマー組成物中に存在する、請求項５４に記載のポリマー組成物。
【請求項５６】
前記コーティングされた無機酸化物顔料が、前記ポリマー組成物の総重量に基づいて１２重量％〜７５重量％の範囲の量で、前記ポリマー組成物中に存在する、請求項５５に記載のポリマー組成物。
【請求項５７】
前記無機酸化物ベース顔料が二酸化チタン顔料である、請求項５４に記載のポリマー組成物。
【請求項５８】
前記多孔性無機コーティングおよび前記高密度無機コーティングが、水性スラリー中、４０℃〜９０℃の範囲の温度にてin situで前記ベース顔料上に形成される、請求項５４に記載のポリマー組成物。
【請求項５９】
前記多孔性無機コーティングが本質的にアルミナから成り、８〜１１の範囲のｐHで、前記ベース顔料の重量に基づき２重量％〜１４重量％の範囲の量で、前記ベース顔料上に形成される、請求項５８に記載のポリマー組成物。
【請求項６０】
前記多孔性無機コーティングが本質的にシリカから成り、３〜７の範囲のｐHで、前記ベース顔料の重量に基づき５重量％〜１４重量％の範囲の量で、前記ベース顔料上に形成される、請求項５８に記載のポリマー組成物。
【請求項６１】
前記高密度無機コーティングが本質的にシリカから成り、８〜１１の範囲のｐHで、前記ベース顔料の重量に基づき５重量％〜１４重量％の範囲の量で、前記ベース顔料上に形成される、請求項５８に記載のポリマー組成物。
【請求項６２】
前記高密度無機コーティングが本質的にアルミナから成り、４〜７の範囲のｐHで、前記ベース顔料の重量に基づき２重量％〜１４重量％の範囲の量で、前記ベース顔料上に形成される、請求項５８に記載のポリマー組成物。
【請求項６３】
前記多孔性無機コーティングおよび前記高密度無機コーティングが、前記ベース顔料の重量に基づいて２６重量％以下を構成する、請求項５４に記載のポリマー組成物。